Brevet FR2573420A1 — publié le 19860523

MISE AU POINT D'UN MELAN A BASE DE SOUFRE EN VUE D'OBTENIR UN MATERIAU DE CONSTRUCTION DESCRIPTION La présente invention concerne la mise au point d'un. mélange granulat-soufre-adjuvant permettant d'obtenir un matériau de construction résistant entre autre à l'action de l'eau Les bétons et mortiers de soufre sont obtenus par mélange à chaud de granulats et de soufre en proportions variables. Le mélange est porté à la température de fusion du soufre (environ 1200 C). On obtient alors un mélange qui s'écoule facilement et qui peut être versé dans des moules, banches etc Ce matériau ne fait intervenir ni liants hydrauliques, ni liants aériens, ni eau. Le soufre tient lieu de liant. Le mélange granulat-soufre, s'il répond aux normes de résistances mécaniques, de retrait gonflement etc... présente un inconvénient majeur lorsque ce matériau est immergé dans liteau, les résistances mécaniques chutent rapidement et les résistances après immersion sont de l'ordre de 10 à 25 m des résistances finales. Ce mauvais comportement à l'eau peut s'expliquer de deux façons diffé rentes - Une cause chimique : recristallisation du soufre sous une forme allotropique instable - Une cause physique : présence d'éléments gonflants tels que des particules d'argile ou microfissuration du soufre lors de sa recristallisation. En effet la recristallisation du soufre s'effectue avec une diminution de volume. Depuis longtemps des chercheurs ont essayé de résoudre ce problème en ajoutant aux mélanges granulats-soufre des adjuvantes parmi lesquels nous pouvons citer : DITHIOL, DICYCLOPENTADIENE, carbtlres éthyléniques, STYRENE etc... En dehors du fait qu'il n'est pas clairement démontré que ces produits ont une action durable dans le temps, l'inconvénient majeur de leur utilisation réside dans le fait qu'il faut mélanger ces produits dans le soufre ce qui nécessite des opérations industrielles importantes donc un coût du soufre ainsi plastifié plus élevé et la nécessité de s'approvisionner chez des industriels en nombre limité. La présente invention consiste essentiellement à la mise au point d'un mélange granulat-soufre adjuvant qui ne nécessite aucune préparation et se réalise sur le chantier lors de la préparation du mélange. L'adjuvant retenu est un dimethyl polisiloxane plus précisément une nuile de silicone. L'adjuvant est ajouté dans des proportions variant entre 0,25 et 2 du poids du sable et des éléments fins L'ordure d'introduction des différents éléments du mélange est important lors du malaxage il est conseillé d'introduire successivement - les granulats chauds - l'huile de silicone qui est alors mélangé aux granulats - enfin le soufre. Les chutes de résistances mécaniques à partir d'un tel mélange et après immersion dans l'eau durant 90 jours sont de l'ordre de 20 v du poids du sable. Enfin dans la présente invention il est également recommandé d'introduire en proportions pouvant atteindre 20 OD des poudres et plus particulièrement des silicates de magnésium (talc) qui ont pour effet d'améliorer les résistances initiales, particulièrement la résistance en traction, la tenue des mélanges à l'eau, la plasticité du mélange et permettre ainsi de réduire la teneur en soufre dans le mélange. REVENDICATIONS 1. Mise au point d'un mélange nranulat-soufre-aduvant permettant d'obtenir un matériau résistant à l'action de l'eau 2. Mélange selon la revendication 1 caractérisé par le fait que l'adjuvant est une huile de silicone 3 Mélange selon les revendications 1 et 2 caractérisé par le fait que le dosage en adjuvant est compris entre 0,25 , et 2 ,DN du poids du sable et des particules fines 4. Mélange selon les revendications 1, 2 et 3 caractérisé par l'adjonction de poudre minérale (Talc) dans des proportions allant jusqu'à 20% du poids du sable.